(57)【要約】【課題】  流動性、成形性、耐半田性に優れた特性を有する半導体封止用エポキシ樹脂組成物を提供すること。【解決手段】  エポキシ樹脂、フェノール樹脂、硬化促進剤、ＳｉＯ2とＺｒＯ2の共融物を含むことを特徴とする半導体封止用エポキシ樹脂組成物、好ましくは前記ＳｉＯ2とＺｒＯ2の共融物の平均粒径が０．１μｍ以上、３．０μｍ以下である半導体封止用エポキシ樹脂組成物、並びにそれらを用いて半導体素子を封止してなることを特徴とする半導体装置。【特許請求の範囲】
【請求項１】
（Ａ）エポキシ樹脂、（Ｂ）フェノール樹脂、（Ｃ）硬化促進剤、及び（Ｄ）ＳｉＯ2とＺｒＯ2の共融物を含むことを特徴とする半導体封止用エポキシ樹脂組成物。
【請求項２】
前記ＳｉＯ2とＺｒＯ2の共融物（Ｄ）の平均粒径が０．１μｍ以上、３．０μｍ以下である請求項１記載の半導体封止用エポキシ樹脂組成物。
【請求項３】
前記ＳｉＯ2とＺｒＯ2の共融物（Ｄ）において、その組成中のＳｉＯ2の割合が８０重量％以上、９９重量％以下であり、ＺｒＯ2の割合が１０重量％以下、１重量％以上である請求項１又は２に記載の半導体封止用エポキシ樹脂組成物。
【請求項４】
（Ｅ）前記（Ｄ）成分を除く無機充填材を含み、前記（Ｄ）成分と前記（Ｅ）成分との含有重量比が（Ｄ）／（Ｅ）＝３／９７〜２５／７５である請求項１ないし３のいずれかに記載の半導体封止用エポキシ樹脂組成物。
【請求項５】
前記（Ｄ）成分と（Ｅ）成分とを合わせた合計の含有割合が、全エポキシ組成物中の８４重量％以上、９４重量％以下である請求項１ないし４のいずれかに半導体封止用エポキシ樹脂組成物。
【請求項６】
請求項１ないし５のいずれかに記載の半導体封止用エポキシ樹脂組成物を用いて半導体素子を封止してなることを特徴とする半導体装置。
【発明の詳細な説明】
【技術分野】
【０００１】
本発明は、半導体封止用のエポキシ樹脂組成物及びこれを用いた半導体装置に関するものであり、特に流動性、硬化性、成形性、耐半田性に優れた半導体封止用エポキシ樹脂組成物に関するものである。
【背景技術】
【０００２】
ＩＣ、ＬＳＩ等の半導体素子の封止方法として、エポキシ樹脂組成物のトランスファー成形が低コスト、大量生産に適しており、採用されて久しく、信頼性の点でもエポキシ樹脂や硬化剤であるフェノール樹脂の改良により特性の向上が図られてきた。しかし、近年の電子機器の小型化、軽量化、高性能化の市場動向において、半導体の高集積化も年々進み、また、半導体装置の表面実装化が促進されるなかで、半導体封止用エポキシ樹脂組成物への要求は益々厳しいものとなってきている。このため、従来からのエポキシ樹脂組成物では解決出来ない問題点も出てきている。
その最大の問題点は、表面実装の採用により半導体装置が半田浸漬或いは半田リフロー工程で急激に２００℃以上の高温にさらされ、吸湿した水分が爆発的に気化する際の応力により、半導体装置にクラックが発生したり、半導体素子、リードフレーム、インナーリード上の各種メッキされた各接合部分とエポキシ樹脂組成物の硬化物の界面で剥離が生じたりして、信頼性が著しく低下する現象である。
【０００３】
半田処理による信頼性低下を改善するために、エポキシ樹脂組成物中の無機質充填材の充填量を増加させることで低吸湿化、高強度化、低熱膨張化を達成し耐半田性を向上させ、低溶融粘度の樹脂を使用して、成形時に低粘度で高流動性を維持させる手法がある（例えば、特許文献１参照。）。この手法を用いることにより耐半田クラック性がかなり改良されるが、無機充填材の充填割合の増加と共に、流動性が犠牲になりパッケージ内に空隙が生じやすくなる欠点があった。そこで平均粒径の異なる充填材を併用して流動性を維持する手法（例えば、特許文献２参照）が提案されているが、しかし十分良好な半導体封止用エポキシ樹脂組成物は得られるには至っていない。
【０００４】
【特許文献１】特開昭６４−６５１１６号公報（２〜７頁）
【特許文献２】特開平８−２０６７３号公報（２〜６頁）
【発明の開示】
【発明が解決しようとする課題】
【０００５】
本発明は、従来の上記のような問題点を解決するためになされたもので、その目的とするところは、流動性、成形性に優れ、熱時強度が高い特性を有する半導体封止用エポキシ樹脂組成物及び耐半田性に優れた半導体装置を提供することにある。
【課題を解決するための手段】
【０００６】
本発明は、
［１］  （Ａ）エポキシ樹脂、（Ｂ）フェノール樹脂、（Ｃ）硬化促進剤、及び（Ｄ）ＳｉＯ2とＺｒＯ2の共融物を含むことを特徴とする半導体封止用エポキシ樹脂組成物、
［２］  前記ＳｉＯ2とＺｒＯ2の共融物（Ｄ）の平均粒径が０．１μｍ以上、３．０μｍ以下である第［１］項記載の半導体封止用エポキシ樹脂組成物、
［３］  前記ＳｉＯ2とＺｒＯ2の共融物（Ｄ）において、その組成中のＳｉＯ2の割合が８０重量％以上、９９重量％以下であり、ＺｒＯ2の割合が１０重量％以下、１重量％以上である第［１］又は［２］項に記載の半導体封止用エポキシ樹脂組成物、
［４］  （Ｅ）前記（Ｄ）成分を除く無機充填材を含み、前記（Ｄ）成分と前記（Ｅ）成分との含有重量比が（Ｄ）／（Ｅ）＝３／９７〜２５／７５である第［１］ないし［３］項のいずれかに記載の半導体封止用エポキシ樹脂組成物、
［５］  前記（Ｄ）成分と（Ｅ）成分とを合わせた合計の含有割合が、全エポキシ組成物中の８４重量％以上、９４重量％以下である第［１］ないし［４］項のいずれかに半導体封止用エポキシ樹脂組成物、
［６］  第［１］ないし［５］項のいずれかに記載の半導体封止用エポキシ樹脂組成物を用いて半導体素子を封止してなることを特徴とする半導体装置、
である。
【発明の効果】
【０００７】
本発明によれば、流動性、成形性に優れた半導体封止用エポキシ樹脂組成物及び耐半田性に優れた半導体装置を得ることができる。
【発明を実施するための最良の形態】
【０００８】
本発明は、エポキシ樹脂、フェノール樹脂、硬化促進剤、無機充填材、及びＳｉＯ2とＺｒＯ2の共融物を含むことにより、流動性、成形性に優れた半導体封止用エポキシ樹脂組成物及び耐半田性に優れた半導体装置を得ることができるものである。
以下、本発明について詳細に説明する。
【０００９】
本発明に用いるエポキシ樹脂は、１分子内にエポキシ基を２個以上有するモノマー、オリゴマー、ポリマー全般であり、その分子量、分子構造は特に限定するものではないが、例えばビフェニル型エポキシ樹脂、ビスフェノール型エポキシ樹脂、スチルベン型エポキシ樹脂、フェノールノボラック型エポキシ樹脂、クレゾールノボラック型エポキシ樹脂、トリフェノールメタン型エポキシ樹脂、アルキル変性トリフェノールメタン型エポキシ樹脂、トリアジン核含有エポキシ樹脂、ジシクロペンタジエン変性フェノール型エポキシ樹脂、フェノールアラルキル型エポキシ樹脂（フェニレン骨格、ビフェニレン骨格等を有する）等が挙げられ、これらは単独でも混合して用いても差し支えない。
【００１０】
本発明に用いるフェノール樹脂は、１分子内にフェノール性水酸基を２個以上有するモノマー、オリゴマー、ポリマー全般であり、その分子量、分子構造を特に限定するものではないが、例えばフェノールノボラック樹脂、クレゾールノボラック樹脂、ジシクロペンタジエン変性フェノール樹脂、テルペン変性フェノール樹脂、トリフェノールメタン型樹脂、フェノールアラルキル樹脂（フェニレン骨格、ビフェニレン骨格等を有する）等が挙げられ、これらは単独でも混合して用いても差し支えない。
【００１１】
エポキシ樹脂とフェノール樹脂の含有量としては、全エポキシ樹脂のエポキシ基数と全フェノール樹脂のフェノール性水酸基数の比が０．８以上、１．３以下であることが好ましく、この範囲を外れると、エポキシ樹脂組成物の硬化性の低下、或いは硬化物のガラス転移温度の低下、耐湿信頼性の低下等が生じる可能性がある。
【００１２】
本発明で用いられる硬化促進剤としては、エポキシ基とフェノール性水酸基の反応を促進するものであれば特に限定しないが、例えば、１，８−ジアザビシクロ（５，４，０）ウンデセン−７等のジアザビシクロアルケン及びその誘導体、トリブチルアミン、ベンジルジメチルアミン等のアミン系化合物、２−メチルイミダゾール等のイミダゾール化合物、トリフェニルホスフィン、メチルジフェニルホスフィン等の有機ホスフィン類、テトラフェニルホスホニウム・テトラフェニルボレート、テトラフェニルホスホニウム・テトラ安息香酸ボレート、テトラフェニルホスホニウム・テトラナフトイックアシッドボレート、テトラフェニルホスホニウム・テトラナフトイルオキシボレート、テトラフェニルホスホニウム・テトラナフチルオキシボレート等のテトラ置換ホスホニウム・テトラ置換ボレート等が挙げられ、これらは１種類を単独で用いても２種類以上を併用してもよい。
【００１３】
本発明ではＳｉＯ2とＺｒＯ2の共融物が必須である。一般に無機充填材として好適に使用される溶融シリカは、通常その組成の９９％以上がＳｉＯ2からなるが、粒径が小さくなるほど凝集性が高くなり、樹脂中での分散性が低下する。特に３．０μｍ以下の領域ではその傾向は著しい。しかし組成中にＺｒＯ2を含有することにより、凝集性が低くなり、樹脂中での分散性が上がるので、流動性が向上し、また耐半田性悪化の要因となる凝集物が少なくなるのである。
【００１４】
本発明で用いるＳｉＯ2とＺｒＯ2の共融物の平均粒径は、特に限定するものではないが、０．１〜３．０μｍであることが好ましい。上限値を超えると、分散性向上の効果が薄れ、下限値を下回ると、粒子同士の凝集を抑えることが困難となるので好ましくない。本発明に用いる無機充填材の平均粒径は、レーザー式粒度分布計（（株）島津製作所製、ＳＡＬＤ−７０００）を用いて測定したものである。またＳｉＯ2とＺｒＯ2の共融物の形状は球状であることが流動性が向上し好ましい。形状は走査型電子顕微鏡等で共融物を観察して判定すればよい。
【００１５】
本発明に用いる無機充填材としては、ＳｉＯ2とＺｒＯ2の共融物の他に、一般に半導体封止用エポキシ樹脂組成物に使用されているものと併用することができる。併用するものとしては、例えば、溶融シリカ、結晶シリカ、タルク、アルミナ、窒化珪素等が挙げられ、最も好適に使用されるものは、球状の溶融シリカである。これらの併用する無機充填剤は、単独でも混合して用いても差し支えない。
【００１６】
本発明に用いるＳｉＯ2とＺｒＯ2の共融物の含有量は、特に限定するものではないが、ＳｉＯ2とＺｒＯ2の共融物（Ｄ）とそれを除く無機充填材（Ｅ）との割合が、（Ｄ）／（Ｅ）＝３／９７〜２５／７５であることが好ましい。ＳｉＯ2とＺｒＯ2の共融物の割合が、下限値を下回ると流動性が低下し、上限値を上回ると吸湿率の上昇に伴い耐半田性が低下する等の問題が生じるので好ましくない。ＳｉＯ2とＺｒＯ2の共融物（Ｄ）とそれを除く無機充填材との両方を合わせた含有割合は、全エポキシ樹脂組成物中に８４重量％以上、９４重量％以下が好ましい。下限値を下回ると吸湿率の上昇に伴い耐半田性が低下し、上限値を越えると金線変形及びパッドシフト等の問題が生じるので好ましくない。
【００１７】
本発明に用いるＳｉＯ2とＺｒＯ2の共融物は、その組成中のＳｉＯ2の割合が８０重量％以上、９９重量％以下、ＺｒＯ2の割合が１０重量％以下、１重量％以上であることが好ましい。ＳｉＯ2の割合が上限値を超えると凝集力が強くなり、下限値を下回ると熱的安定性が低下するので好ましくない。ＺｒＯ2の割合が上限値を超えると粗粒分がＸ線不透過物として検出される可能性が高まり、下限値を下回ると凝集力が強くなるので好ましくない。またＳｉＯ2とＺｒＯ2の共融物の組成において、他にＴｉＯ2、Ａｌ2Ｏ3、Ｆｅ2Ｏ3等が含まれていても構わない。
【００１８】
本発明のエポキシ樹脂組成物には、必要に応じてカップリング剤を使用する。カップリング剤とは、通常無機物質の表面処理に用いられているカップリング剤を指す。例えばアミノシラン、エポキシシラン、メルカプトシラン、アルキルシラン、ウレイドシラン、ビニルシラン等のシランカップリング剤や、チタネートカップリング剤、アルミニウムカップリング剤、アルミニウム／ジルコニウムカップリング剤等が挙げられるが、最も好適に使用されるものとしてはシランカップリング剤であり、より好ましく使用されるものとしてはアミノシラン、エポキシシラン、メルカプトシラン、ウレイドシランが挙げられ、これらを例示すると、γ−アミノプロピルトリエトキシシラン、γ−アミノプロピルトリメトキシシラン、Ｎ-β（アミノエチル）γ-アミノプロピルトリメトキシシラン、Ｎ-β（アミノエチル）γ-アミノプロピルメチルジメトキシシラン、Ｎ−フェニルγ-アミノプロピルトリエトキシシラン、Ｎ−フェニルγ-アミノプロピルトリメトキシシラン、Ｎ-β（アミノエチル）γ-アミノプロピルトリエトキシシラン、Ｎ-６-（アミノヘキシル）3-アミノプロピルトリメトキシシラン、Ｎ-（３-（トリメトキシシリルプロピル）-１，３-ベンゼンジメタナン、γ−グリシドキシプロピルトリエトキシシラン、γ−グリシドキシプロピルトリメトキシシラン、γ−グリシドキシプロピルメチルジメトキシシラン、β−（３，４エポキシシクロヘキシル）エチルトリメトキシシラン、γ−メルカプトプロピルトリメトキシシラン、γ−ウレイドプロピルトリエトキシシランなどが挙げられ、これらは単独でも混合して用いても差し支えない。また、カップリング剤は、予め水或いは必要に応じて酸又はアルカリを添加して、加水分解処理して用いてもよい。
【００１９】
本発明のエポキシ樹脂組成物は、（Ａ）〜（Ｅ）成分を必須とし、必要に応じてカップリング剤を添加するが、更にこれ以外に、カーボンブラック等の着色剤、天然ワックス、合成ワックス等の離型剤及び、ゴム等の低応力添加剤、臭素化エポキシ樹脂や三酸化アンチモン、水酸化アルミニウム、水酸化マグネシウム、ほう酸亜鉛、モリブデン酸亜鉛、フォスファゼン等の難燃剤等の添加剤を適宜配合しても差し支えない。
本発明のエポキシ樹脂組成物は、（Ａ）〜（Ｅ）成分の他、必要に応じて添加する添加物をミキサー等を用いて十分に均一に混合した後、更に熱ロール又はニーダー等で溶融混練し、冷却後粉砕して得られる。
本発明のエポキシ樹脂組成物を用いて、半導体素子等の各種の電子部品を封止し、半導体装置を製造するには、トランスファーモールド、コンプレッションモールド、インジェクションモールド等の従来からの成形方法で硬化成形すればよい。
【実施例】
【００２０】
以下に本発明の実施例を示すが、本発明はこれらに限定されるものではない。配合割合は重量部とする。
なお、実施例及び比較例で用いたＳｉＯ2とＺｒＯ2の共融物及びそれ以外の無機充填材の内容について以下に示す。
共融物１（球状、平均粒径：０．５μｍ、ＳｉＯ2：９２．８重量％、ＺｒＯ2：５．４重量％）
共融物２（球状、平均粒径：２．６μｍ、ＳｉＯ2：９６．３重量％、ＺｒＯ2：２．１重量％）
共融物３（球状、平均粒径：０．２μｍ、ＳｉＯ2：８８．４重量％、ＺｒＯ2：８．９重量％）
無機充填材１（溶融球状シリカ、平均粒径：２８．４μｍ、ＳｉＯ2：９９．９重量％）
無機充填材２（溶融球状シリカ、平均粒径：０．５μｍ、ＳｉＯ2：９９．９重量％）
【００２１】
実施例１
エポキシ樹脂１：ジャパンエポキシレジン（株）製、ＹＸ−４０００、エポキシ当量１９０ｇ／ｅｑ、融点１０５℃、以下、Ｅ−１という                      ５６重量部
フェノール樹脂１：三井化学（株）製、ＸＬＣ−ＬＬ、水酸基当量１６５ｇ／ｅｑ、軟化点７９℃、以下Ｈ−１という                                        ４８重量部
１，８−ジアザビシクロ（５，４，０）ウンデセン−７（以下、ＤＢＵという）
５重量部
共融物１                                                        １００重量部
無機充填材１                                                    ７８０重量部
共融物１                                                        １００重量部
カップリング剤（γ−グリシドキシプロピルトリメトキシシラン）        ３重量部
カーボンブラック                                                    ３重量部
カルナバワックス                                                    ５重量部
を混合し、熱ロールを用いて、９５℃で８分間混練して冷却後粉砕し、エポキシ樹脂組成物を得た。得られたエポキシ樹脂組成物を、以下の方法で評価した。結果を表１に示す。
【００２２】
評価方法
スパイラルフロー：ＥＭＭＩ−１−６６に準じたスパイラルフロー測定用金型を用いて、金型温度１７５℃、圧力６．９ＭＰa、硬化時間１２０秒で測定した。単位はｃｍ。
【００２３】
耐半田性：低圧トランスファー成形機を用いて、成形温度１７５℃、圧力８．３ＭＰａ、硬化時間１２０秒で、８０ｐＱＦＰ（Ｃｕフレーム、チップサイズ６．０ｍｍ×６．０ｍｍ）を成形し、アフターベークとして１７５℃、８時間加熱処理した後、８５℃、相対湿度８５％で１２０時間の加湿処理を行った後、２６０℃のＩＲリフロー処理をした。パッケージ内部の剥離とクラックを超音波探傷機で確認した。１０個のパッケージ中の不良パッケージ数を示す。
【００２４】
実施例２〜５、比較例１〜２
表１の配合に従い、実施例１と同様にしてエポキシ樹脂組成物を得て、実施例１と同様にして評価した。結果を表１に示す。
実施例１以外で用いた原材料を以下に示す。
エポキシ樹脂２：日本化薬（株）製、ＮＣ３０００Ｐ、軟化点５８℃、エポキシ当量２７３、以下、Ｅ−２という。
フェノール樹脂２：明和化成（株）製、ＭＥＨ−７８５１ＳＳ、軟化点１０７℃、水酸基当量２０４、以下、Ｈ−２という。
【００２５】
【表１】
2005336362.tif 000002
【産業上の利用可能性】
【００２６】
本発明によれば、流動性、成形性に優れ、凝集物の少ない特性を有する半導体封止用エポキシ樹脂組成物を得ることができるため、より高いレベルの耐半田性が要求される半導体装置に好適に用いられる。